СПОСОБЫ ИЗВЛЕЧЕНИЯ РОДИЯ ИЗ ПРОЦЕССА ГИДРОФОРМИЛИРОВАНИЯ

7
22
1. Способ извлечения родия из процесса гидроформилирования, включающего получение по меньшей мере одного альдегида в реакционной зоне, содержащей С-С олефин, водород и монооксид углерода, в присутствии катализатора, при этом указанный катализатор содержит родий и фосфорорганический лиганд, при этом указанный способ включает:
(а) обработку содержащего катализатор потока, полученного в процессе гидроформилирования, с помощью от 2,5 до 20 мас.%, в расчете на общую массу потока, водорастворимого органического амина со следующей структурой:
,
32
33
34
32
33
34
где каждый из R, R и R независимо представляет собой алкилы и этоксилаты, и где не более чем один радикал из R, R и R представляет собой алкил;
(b) нагревание полученного раствора в присутствии синтез-газа до температуры по меньшей мере 65°C с образованием обогащенной родием фазы и надосадочной жидкости; и
(c) удаление надосадочной жидкости для извлечения обогащенной родием фазы.
2. Способ по п. 1, в котором лиганд представляет собой органомонофосфит.
32
33
34
3. Способ по п. 1 или 2, в котором каждый из R, Rи R представляет собой этоксилаты.
4. Способ по п. 1 или 2, в котором водорастворимый органический амин представляет собой триэтаноламин.
5. Способ по любому из пп. 1-4, дополнительно включающий возврат обогащенной родием фазы в реакционную зону.
6. Способ по любому из пп. 1-4, дополнительно включающий обработку обогащенной родием фазы органическим растворителем, и возврат обработанной обогащенной родием фазы в реакционную зону.
7. Способ по любому из пп. 1-4, дополнительно включающий отделение родия от обогащенной родием фазы путем подкисления указанной обогащенной родием фазы до рН менее 6 в присутствии воды и несмешивающегося с водой органического растворителя и необязательно в присутствие фосфорорганического лиганда и возврат родийсодержащего органического растворителя в реакционную зону.
8. Способ по любому из пп. 1-7, в котором синтез-газ подают на стадии (b) при атмосферном давлении или выше.
9. Способ по любому из пп. 1-8, в котором по меньшей мере 50 мас.% родия из содержащего катализатор потока присутствует в обогащенной родием фазе.
10. Способ по любому из пп. 1-9, дополнительно включающий:
(d) обработку надосадочной жидкости, полученной на стадии (с), с помощью от 2,5 до 20 мас.% водорастворимого органического амина; и
(e) нагревание обработанной надосадочной жидкости в присутствии синтез-газа до температуры по меньшей мере 65°C с получением второй обогащенной родием фазы и второй надосадочной жидкости.